(57)【要約】【課題】繰り返し使用後の画像流れと電位変動の抑制を高いレベルで達成する電子写真感光体を提供する。【解決手段】電子写真感光体の電荷輸送層が、表面層であり、電荷輸送層が特定の電荷輸送性化合物と特定の結着樹脂を含有し、電荷輸送層が下記式（４−１）を満たすことを特徴とする。ＸP1＜ＸP5  式（４−１）【選択図】図４
2014160239.tif 000002
【特許請求の範囲】
【請求項１】
支持体、該支持体上に設けられた電荷発生層、該電荷発生層上に設けられた電荷輸送層を有する電子写真感光体において、
該電荷輸送層が、該電子写真感光体の表面層であり、
該電荷輸送層が、
下記式（２）で示される化合物および下記式（３）で示される化合物からなる群より選択される少なくとも１種の電荷輸送物質、および、
下記式（１Ａ）で示される構造単位を有するポリカーボネート樹脂および下記式（１Ｂ）で示される構造単位を有するポリエステル樹脂からなる群より選択される少なくとも１種の結着樹脂、
を含有し、
該電荷輸送層が下記式（４−１）を満たすことを特徴とする電子写真感光体。
ＸP1＜ＸP5      式（４−１）
（式（４−１）中、
ＸP1は、Ｐ１での赤外分光法による測定に基づいて得られた該電荷輸送物質（Ｄ）と該結着樹脂（Ｂ）との質量比（Ｄ／Ｂ）を示す。
ＸP5は、Ｐ５での赤外分光法による測定に基づいて得られた該電荷輸送物質（Ｄ）と該結着樹脂（Ｂ）との質量比（Ｄ／Ｂ）を示す。
Ｐ１は、該電荷輸送層の表面の位置であり、
Ｐ５は、該電荷輸送層の膜厚をＴとしたとき、該電荷輸送層の表面から４Ｔ／５の距離にある位置である。）
【化１】
2014160239.tif 000019
（式（２）中、Ａｒ２１およびＡｒ２２は、それぞれ独立にフェニル基、またはメチル基で置換されたフェニル基を示す。
式（３）中、Ａｒ２３〜Ａｒ２８は、それぞれ独立にフェニル基、またはメチル基で置換されたフェニル基を示す。）
【化２】
2014160239.tif 000020
（式（１Ａ）中、Ｒ１〜Ｒ４は、それぞれ独立に、水素原子、メチル基、またはフェニル基を示す。Ｘ１は、単結合、酸素原子、シクロヘキシリデン基、または下記式（Ａ）で示される２価の基を示す。
式（１Ｂ）中、Ｒ１１〜Ｒ１４は、それぞれ独立に、水素原子、メチル基、またはフェニル基を示す。Ｘ２は、単結合、酸素原子、シクロヘキシリデン基、または下記式（Ａ）で示される２価の基を示す。また、Ｙ１はｍ−フェニレン基、ｐ−フェニレン基、シクロヘキシレン基、または下記式（Ｂ）で示される２価の基を示す。）
【化３】
2014160239.tif 000021
（式（Ａ）中、Ｒ２１およびＲ２２は、それぞれ独立に、水素原子、メチル基、エチル基またはフェニル基を示す。
式（Ｂ）中、Ｒ３１〜Ｒ３８は、それぞれ独立に、水素原子、メチル基、またはフェニル基を示す。Ｘ３は、単結合、酸素原子、硫黄原子またはメチレン基を示す。）
【請求項２】
前記電荷輸送層が、下記式（４−２）〜（４−５）を満たすことを特徴とする請求項１に記載の電子写真感光体。
ＸP1＜ＸP2      式（４−２）
ＸP2＜ＸP3      式（４−３）
ＸP3＜ＸP4      式（４−４）
ＸP4＜ＸP5      式（４−５）
（式（４−２）〜（４−５）中、
ＸP2は、Ｐ２での赤外分光法による測定に基づいて得られた該電荷輸送物質（Ｄ）と該結着樹脂（Ｂ）との質量比（Ｄ／Ｂ）を示す。
ＸP3は、Ｐ３での赤外分光法による測定に基づいて得られた該電荷輸送物質（Ｄ）と該結着樹脂（Ｂ）との質量比（Ｄ／Ｂ）を示す。
ＸP4は、Ｐ４での赤外分光法による測定に基づいて得られた該電荷輸送物質（Ｄ）と該結着樹脂（Ｂ）との質量比（Ｄ／Ｂ）を示す。
Ｐ２は、該電荷輸送層の膜厚をＴとしたとき、該電荷輸送層の表面からＴ／５の距離にある位置である。
Ｐ３は、該電荷輸送層の膜厚をＴとしたとき、該電荷輸送層の表面から２Ｔ／５の距離にある位置である。
Ｐ４は、該電荷輸送層の膜厚をＴとしたとき、該電荷輸送層の表面から３Ｔ／５の距離にある位置である。）
【請求項３】
前記電荷輸送層が、さらに、下記式（５）を満たす請求項２に記載の電子写真感光体。
０．０２０≦（ＸPm+1−ＸPm）／（ｍＴ／５−（ｍ−１）Ｔ／５）≦０．０６０  式（５）
（式（５）中、ｍは１から４の整数である。）
【請求項４】
前記電荷輸送物質が、上記式（３）で示される化合物である請求項１から３のいずれか１項に記載の電子写真感光体。
【請求項５】
前記電荷輸送層の膜厚が、１０μｍ以上３５μｍ以下である請求項１から４のいずれか１項に記載の電子写真感光体。
【請求項６】
前記電荷輸送物質が下記式（ＣＴＭ−２）または（ＣＴＭ−３）で示される化合物である請求項１から５のいずれか１項に記載の電子写真感光体。
【化４】
2014160239.tif 000022
【請求項７】
請求項１から６のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項８】
請求項１から６のいずれか１項に記載の電子写真感光体、帯電手段、露光手段、現像手段および転写手段を有することを特徴とする電子写真装置。
【発明の詳細な説明】
【技術分野】
【０００１】
本発明は電子写真感光体、プロセスカートリッジおよび電子写真装置に関する。
【背景技術】
【０００２】
電子写真装置に搭載される電子写真感光体は、有機光導電物質（電荷発生物質）を用いた電子写真感光体が用いられている。この中でも、また、電荷発生層と電荷輸送層とをこの順に積層した積層型感光体を有する電子写真感光体がよく用いられている。
【０００３】
電子写真装置が繰り返し画像形成するのに従い、繰り返し使用される電子写真感光体の表面には帯電、露光、現像、転写およびクリーニング等の電気的外力が感光体表面に直接加えられるため、それらに対する電位安定性（電位変動の抑制）が要求される。
【０００４】
電位安定性という課題に対して、特許文献１および２では、特定の電荷輸送物質を電荷輸送層に含有させて、電子写真感光体の繰り返し使用時の電位安定性を向上させる方法が提案されている。しかしながら、高温多湿の環境において、上述の特定の電荷輸送物質を用いると画像流れが生じやすくなる場合がある。
【０００５】
この画像流れは、電子写真感光体の表面の結露や転写材に含有されているタルクが電子写真感光体の表面に付着し、さらに帯電装置から発生するオゾンや窒素酸化物（以下、「帯電生成物」とも称する）が付着することが原因であると考えられている。これによって、電子写真感光体の表面の表面抵抗の低下を引き起こし、潜像がぼやけるという現象（画像流れ）が生じる。
【０００６】
画像流れを抑制するという課題に対して、表面層（電荷輸送層）に摩耗しやすい樹脂を用いることにより、表面層に付着した帯電生成物をクリーニングによって削り取られるやすくする方法が提案されている。特許文献３では電子写真感光体の電荷輸送層が１．５×１０４以下と４．５×１０４以上の数平均分子量を有するポリカーボネート樹脂を一定量以上の割合で含有させて、表面層を摩耗しやすくする方法が提案されている。特許文献４では、特定分子量の範囲のポリカーボネート樹脂又はポリアリレート樹脂とフッ素微粒子を含有させた電荷輸送層を用いることで、交流電流印加での画像流れを抑制する方法が提案されている。
【先行技術文献】
【特許文献】
【０００７】
【特許文献１】特開２００２−２３３９５号公報
【特許文献２】特開２００９−１８６９６７号公報
【特許文献３】特開昭６２−１６０４５８号公報
【特許文献４】特開２０００−１９７６５号公報
【発明の概要】
【発明が解決しようとする課題】
【０００８】
本発明者らの検討の結果、特許文献１および２に記載の電子写真感光体は、電子写真感光体の繰り返し使用時の電位安定性と画像流れの抑制との両立に改善の余地があるものであった。特許文献３および４に記載されている電子写真感光体は、表面層が摩耗しやすいことにより、画像流れの発生を抑制するが、一方で、表面層の膜厚が変動して電位安定性の低下しやすい場合があるものであった。また、特許文献４に記載されている電子写真感光体は、フッ素微粒子により電位安定性が低下しやすい場合がある。
【０００９】
本発明の目的は、電荷輸送層が表面層である電子写真感光体において、繰り返し使用後の画像流れと電位変動の抑制を高いレベルで達成する電子写真感光体を提供することである。本発明の別の目的は、前記電子写真感光体を有するプロセスカートリッジ、および電子写真装置を提供することにある。
【課題を解決するための手段】
【００１０】
本発明は、支持体、該支持体上に設けられた電荷発生層、該電荷発生層上に設けられた電荷輸送層を有する電子写真感光体において、
該電荷輸送層が、該電子写真感光体の表面層であり、
該電荷輸送層が、
下記式（２）で示される化合物および下記式（３）で示される化合物からなる群より選択される少なくとも１種の電荷輸送物質、および、
下記式（１Ａ）で示される構造単位を有するポリカーボネート樹脂および下記式（１Ｂ）で示される構造単位を有するポリエステル樹脂からなる群より選択される少なくとも１種の結着樹脂、
を含有し、
該電荷輸送層が下記式（４−１）を満たすことを特徴とする電子写真感光体に関する。
ＸP1＜ＸP5      式（４−１）
（式（４−１）中、
ＸP1は、Ｐ１での赤外分光法による測定に基づいて得られた該電荷輸送物質（Ｄ）と該結着樹脂（Ｂ）との質量比（Ｄ／Ｂ）を示す。
ＸP5は、Ｐ５での赤外分光法による測定に基づいて得られた該電荷輸送物質（Ｄ）と該結着樹脂（Ｂ）との質量比（Ｄ／Ｂ）を示す。
Ｐ１は、該電荷輸送層の表面の位置であり、
Ｐ５は、該電荷輸送層の膜厚をＴとしたとき、該電荷輸送層の表面から４Ｔ／５の距離にある位置である。）
【化１】
2014160239.tif 000003
（式（２）中、Ａｒ２１およびＡｒ２２は、それぞれ独立にフェニル基、またはメチル基で置換されたフェニル基を示す。
式（３）中、Ａｒ２３〜Ａｒ２８は、それぞれ独立にフェニル基、またはメチル基で置換されたフェニル基を示す。）
【化２】
2014160239.tif 000004
（式（１Ａ）中、Ｒ１〜Ｒ４は、それぞれ独立に、水素原子、メチル基、またはフェニル基を示す。Ｘ１は、単結合、酸素原子、シクロヘキシリデン基、または下記式（Ａ）で示される２価の基を示す。
式（１Ｂ）中、Ｒ１１〜Ｒ１４は、それぞれ独立に、水素原子、メチル基、またはフェニル基を示す。Ｘ２は、単結合、酸素原子、シクロヘキシリデン基、または下記式（Ａ）で示される２価の基を示す。また、Ｙ１はｍ−フェニレン基、ｐ−フェニレン基、シクロヘキシレン基、または下記式（Ｂ）で示される２価の基を示す。）
【化３】
2014160239.tif 000005
（式（Ａ）中、Ｒ２１およびＲ２２は、それぞれ独立に、水素原子、メチル基、エチル基またはフェニル基を示す。
式（Ｂ）中、Ｒ３１〜Ｒ３８は、それぞれ独立に、水素原子、メチル基、またはフェニル基を示す。Ｘ３は、単結合、酸素原子、硫黄原子またはメチレン基を示す。）
【００１１】
また本発明は、前記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジに関する。
【００１２】
また本発明は、前記電子写真感光体、帯電手段、露光手段、現像手段および転写手段を有することを特徴とする電子写真装置に関する。
【発明の効果】
【００１３】
以上説明したように、本発明によれば、電荷輸送層が表面層である電子写真感光体において、繰り返し使用後の画像流れと電位変動の抑制を高いレベルで達成する電子写真感光体、ならびにプロセスカートリッジおよび電子写真装置を提供することができる。
【図面の簡単な説明】
【００１４】
【図１】電子写真感光体を有するプロセスカートリッジを備えた電子写真装置の概略構成の一例を示す図である。
【図２】電子写真感光体の層構成の一例を示す図である。
【図３】電子写真感光体の電荷輸送層中の代表２点ＸP2、ＸP3の関係の一例を示す図である。
【図４】電子写真感光体の電荷輸送層におけるＰ１、Ｐ２、Ｐ３、Ｐ４、Ｐ５の合計５点の位置関係を示す図である。
【発明を実施するための形態】
【００１５】
本発明は、電荷輸送層が下記式（４−１）を満たすことを特徴とする。
ＸP1＜ＸP5      式（４−１）
ＸP1は、Ｐ１での赤外分光法による測定に基づいて得られた電荷輸送物質（Ｄ）と結着樹脂（Ｂ）との質量比（Ｄ／Ｂ）を示す。
ＸP5は、Ｐ５での赤外分光法による測定に基づいて得られた電荷輸送物質（Ｄ）と結着樹脂（Ｂ）との質量比（Ｄ／Ｂ）を示す。
【００１６】
Ｐ１は、電荷輸送層の表面の位置（電荷輸送層の膜厚をＴとしたとき、電荷輸送層の表面から０Ｔ／５＝０の距離にある位置）であり、
Ｐ５は、電荷輸送層の膜厚をＴとしたとき、電荷輸送層の表面から４Ｔ／５の距離にある位置である。
【００１７】
図４に電子写真感光体の電荷輸送層におけるＰ１、Ｐ２、Ｐ３、Ｐ４、Ｐ５の合計５点の位置関係を示す。ＸP1、ＸP5は、この５点中の２点Ｐ１、Ｐ５における電荷輸送物質（Ｄ）と結着樹脂（Ｂ）との質量比（Ｄ／Ｂ）を測定することによって求める。
【００１８】
上記の特徴は、電荷輸送層（表面層）は、結着樹脂に対する電荷輸送物質の質量比率が電荷輸送層の支持体側（上記Ｐ５の位置）が電荷輸送層の表面側（電子写真感光体の表面側）より高くなる（漸増している）構成をとっていることを意味する。本発明者らは、上記特徴により、画像流れの抑制と電位変動の抑制とを両立する理由を以下のように推測している。
【００１９】
一般的に、電荷輸送物質は電荷を輸送する役割をもち、結着樹脂は電子写真感光体の表面の耐摩耗性に寄与する。電荷輸送層の表面近傍で結着樹脂の存在比率が高くなることにより、電荷輸送層の表面の表面抵抗が高くなることで、電子写真感光体の繰り返し使用による画像流れの発生を抑制している。
【００２０】
また、電荷輸送層の表面近傍では結着樹脂の質量比率が高くなることにより耐摩耗性（摩耗のしにくさ）が向上する。そして、電荷輸送層の支持体側（電荷発生層との界面の近く：Ｐ５）では電荷輸送物質の質量比率が高くなることにより電荷輸送性が効率よく発揮される。この耐摩耗性の向上と電荷輸送性の向上から電子写真感光体の繰り返し使用後の電位変動をより抑制していると考えている。
【００２１】
本発明の電荷輸送層は、下記式（４−２）〜（４−５）を満たすと、画像流れと電位変動とがより抑制されるため、好ましい。
ＸP1＜ＸP2      式（４−２）
ＸP2＜ＸP3      式（４−３）
ＸP3＜ＸP4      式（４−４）
ＸP4＜ＸP5      式（４−５）
（式（４−２）〜（４−５）中、
ＸP2は、Ｐ２での赤外分光法による測定に基づいて得られた該電荷輸送物質（Ｄ）と該結着樹脂（Ｂ）との質量比（Ｄ／Ｂ）を示す。
【００２２】
ＸP3は、Ｐ３での赤外分光法による測定に基づいて得られた該電荷輸送物質（Ｄ）と該結着樹脂（Ｂ）との質量比（Ｄ／Ｂ）を示す。
【００２３】
ＸP4は、Ｐ４での赤外分光法による測定に基づいて得られた該電荷輸送物質（Ｄ）と該結着樹脂（Ｂ）との質量比（Ｄ／Ｂ）を示す。
【００２４】
Ｐ２は、該電荷輸送層の膜厚をＴとしたとき、該電荷輸送層の表面からＴ／５の距離にある位置である。
【００２５】
Ｐ３は、該電荷輸送層の膜厚をＴとしたとき、該電荷輸送層の表面から２Ｔ／５の距離にある位置である。
【００２６】
Ｐ４は、該電荷輸送層の膜厚をＴとしたとき、該電荷輸送層の表面から３Ｔ／５の距離にある位置である。）
上記式（４−２）〜（４−５）を満たすと、Ｐ１からＰ５の位置に向かうに従い、電荷輸送層の質量比率が高まるという構成をとる。
【００２７】
電荷輸送層における電荷輸送物質の濃度勾配は、図３に示すように以下に説明する勾配であることが、より好ましい。具体的には、電荷輸送層が下記式（５）を満たすことが好ましい。
０．０２０≦（ＸPm+1−ＸPm）／（ｍＴ／５−（ｍ−１）Ｔ／５）≦０．０６０  式（５）
式（５）中、ｍは１から４の整数である。
【００２８】
ｍ＝１のとき、式（５）は、下記式（５−１）となる。ｍ＝２のとき、式（５）は、下記式（５−２）となる。ｍ＝３のとき、式（５）は、下記式（５−３）となる。ｍ＝４のとき、式（５）は、下記式（５−４）となる。つまり、電荷輸送層が式（５−１）〜（５−４）を満たすことを意味する。
０．０２０≦（ＸP2−ＸP1）／（Ｔ／５−０）≦０．０６０  式（５−１）
０．０２０≦（ＸP3−ＸP2）／（２Ｔ／５−Ｔ／５）≦０．０６０  式（５−２）
０．０２０≦（ＸP4−ＸP3）／（３Ｔ／５−２Ｔ／５）≦０．０６０  式（５−３）
０．０２０≦（ＸP5−ＸP4）／（（４Ｔ／５−３Ｔ／５）≦０．０６０  式（５−４）
【００２９】
電荷輸送層の表面側から支持体側までの電荷輸送物質の濃度勾配の傾きが、上記式（５）の範囲内であることで、電子写真感光体の繰り返し使用後の画像流れと電位変動をより抑制するため、好ましい。
【００３０】
〔電荷輸送層〕
本発明の電子写真感光体の電荷輸送層は、電荷輸送物質および結着樹脂を含有する。電荷輸送物質として、下記式（２）および下記式（３）で示される化合物からなる群より選択される少なくとも１種の電荷輸送物質を含有する。結着樹脂として、下記式（１Ａ）で示される構造単位を有するポリカーボネート樹脂および下記式（１Ｂ）で示される構造単位を有するポリエステル樹脂からなる群より選択される少なくとも１種の結着樹脂を含有する。
【００３１】
【化４】
2014160239.tif 000006
式（２）中、Ａｒ２１およびＡｒ２２は、それぞれ独立にフェニル基、またはメチル基で置換されたフェニル基を示す。
式（３）中、Ａｒ２３〜Ａｒ２８は、それぞれ独立にフェニル基、またはメチル基で置換されたフェニル基を示す。
【００３２】
【化５】
2014160239.tif 000007
式（１Ａ）中、Ｒ１〜Ｒ４は、それぞれ独立に、水素原子、メチル基、またはフェニル基を示す。Ｘ１は、単結合、酸素原子、シクロヘキシリデン基、または下記式（Ａ）で示される２価の基を示す。
式（１Ｂ）中、Ｒ１１〜Ｒ１４は、それぞれ独立に、水素原子、メチル基、またはフェニル基を示す。Ｘ２は、単結合、酸素原子、シクロヘキシリデン基、または下記式（Ａ）で示される２価の基を示す。また、Ｙ１はｍ−フェニレン基、ｐ−フェニレン基、シクロヘキシレン基、または下記式（Ｂ）で示される２価の基を示す。
【００３３】
【化６】
2014160239.tif 000008
式（Ａ）中、Ｒ２１およびＲ２２は、それぞれ独立に、水素原子、メチル基、エチル基またはフェニル基を示す。
式（Ｂ）中、Ｒ３１〜Ｒ３８は、それぞれ独立に、水素原子、メチル基、またはフェニル基を示す。Ｘ３は、単結合、酸素原子、硫黄原子またはメチレン基を示す。
【００３４】
電荷輸送物質（Ｄ）と結着樹脂（Ｂ）の質量比（Ｄ／Ｂ）は、赤外分光法により測定し、ＩＲ（赤外分光）装置が用いられる。例えば、フーリエ変換型赤外分光（ＦＴ−ＩＲ）装置が用いられる。
【００３５】
上記式（４−１）〜（４−５）を満たす電荷輸送層は、上記電荷輸送物質、上記結着樹脂と、以下の第１の溶剤と第２の溶剤を含有する電荷輸送層用塗布液の塗膜を乾燥することで形成される。それに加えて、２３℃、１気圧環境下における上記電荷輸送物質の第１の溶剤１００ｇに対する溶解度をＹ１（ｇ）、上記電荷輸送物質の第２の溶剤１００ｇに対する溶解度をＹ２（ｇ）としたとき、溶解度Ｙ１と溶解度Ｙ２が、下記式（６）
Ｙ１＞Ｙ２      式（６）
を満たすことを条件とする。
【００３６】
上記第１の溶剤は、トルエン、キシレン、エチルベンゼンおよびメシチレンからなる群より選択される少なくとも１種である。なお、キシレンの沸点は、１３８〜１４４℃であり、トルエンの沸点は、１１０．６℃であり、エチルベンゼンの沸点は、１３６℃であり、メシチレンの沸点は、１６５℃である。
【００３７】
第２の溶剤は、第１の溶剤より１気圧における沸点が高い化合物である。第１の溶剤より１気圧における沸点が高い化合物とは、例えば、第１の溶剤がトルエンのみの場合は、トルエンより１気圧における沸点が高い化合物のことであり、第１の溶剤がキシレンのみの場合は、キシレンより１気圧における沸点が高い化合物のことである。第１の溶剤が混合溶剤の場合は、混合溶剤のうち最も沸点の高い化合物よりも沸点の高い化合物である。例えば、キシレンおよびトルエンを用いる場合は、キシレンより１気圧における沸点が高い化合物が第２の溶剤に該当する。
【００３８】
第２の溶剤の候補となる溶剤としては、例えば、ジブチルエーテル（沸点：１４２℃）、ジ−ｎ−ヘキシルエーテル（沸点：２２７℃）、ブチルフェニルエーテル（沸点：２１０．２℃）、アニソール（沸点：１５４℃）、フェネトール（沸点：１７２℃）、４−メチルアニソール（沸点：１７４℃）、エチルベンジルエーテル（沸点：１８６℃）、ジフェニルエーテル（沸点：２５９℃）、ジベンジルエーテル（沸点：２９７℃）、１，４−ジメトキシベンゼン（沸点：２１３℃）、シネオール（沸点：１７６℃）、１，２−ジブトキシエタン（沸点：２０３℃）、ジエチレングリコールジメチルエーテル（沸点：１６２℃）、ジエチレングリコールエチルメチルエーテル（沸点：１７９℃）、エチレングリコールジエチルエーテル（沸点：１８９℃）、トリエチレングルコールジメチルエーテル（沸点：２１６℃）、ジプロピレングリコールジメチルエーテル（沸点：１７５℃）、ジエチレングリコールジエチルエーテル（沸点：１８８℃）、ジエチレングリコールジブチルエーテル（沸点：２５６℃）、１−ヘキサノール（沸点：１５８℃）、１−ヘプタノール（沸点：１７６℃）、シクロヘキサノール（沸点１６１℃）、ベンジルアルコール（沸点２０５℃）、エチレングリコール（沸点：１９７．３℃）、１，４−ブタンジオール（沸点：２３０℃）、１，５−ペンタンジオール（沸点：２４２℃）、ジエチレングリコール（沸点：２４４．３℃）、２−ヘプタノン（沸点：１５１．５℃）、４−ヘプタノン（沸点：１４３．７℃）、アセチルアセトン（沸点：１４０．４℃）、ジイソブチルケトン（沸点：１６３℃）、アセトニルアセトン（沸点：１９１℃）、ホロン（沸点：１９８℃）、アセトフェノン（沸点：２０２℃）、イソホロン（沸点：２１５．３℃）、シクロヘキサノン（沸点：１５５．６℃）、メチルシクロヘキサノン（沸点：１６９℃）、酢酸ベンジル（沸点：２１２℃）、酢酸ペンチル（沸点：１４９．２℃）、酢酸イソペンチル（沸点：１４２．１℃）、３−メトキシブチルアセタート（沸点：１７２℃）、酢酸２−エチルブチル（沸点：１６０℃）、酢酸２−エチルヘキシル（沸点：１９８．６℃）、酢酸シクロヘキシル（沸点：１７２℃）、酢酸ベンジル（沸点：２１５．５℃）、安息香酸メチル（沸点：１９９．６℃）、安息香酸エチル（沸点：２１２℃）、プロピオン酸ブチル（沸点：１４６．８℃）、プロピオン酸イソペンチル（沸点：１６０．７℃）、酪酸ブチル（沸点：１６６．６℃）、酪酸イソペンチル（沸点：１８４．８℃）、シュウ酸ジエチル（沸点：１８８．５℃）、マロン酸ジエチル（沸点：１９９．３℃）、フタル酸ジメチル（沸点：２８３℃）、サリチル酸メチル（沸点：２２２℃）、３−エトキシプロピオン酸エチル（沸点：１６６℃）、エチレングリコールモノメチルエーテルアセタート（沸点：１４５℃）、エチレングリコールモノエチルエーテルアセタート（沸点：１５６．３℃）、プロピレングリコールモノメチルエーテルアセタート（沸点：１４６℃）、エチレングリコールモノブチルエーテルアセタート（沸点：１９２℃）、エチレングリコールモノヘキシルエーテルアセタート（沸点：２０８．３℃）、ジエチレングリコールモノエチルエーテルアセタート（沸点：２１７．４℃）、γ−ブチロラクトン（沸点：２０４℃）、炭酸エチレン（沸点：２６０．７℃）、炭酸プロピレン（沸点：２４０℃）、クメン（沸点：１５２．４℃）、テトラリン（沸点：２０７．５℃）、ブチルベンゼン（沸点：１８３．３℃）、ｔ−ブチルベンゼン（沸点：１６９℃）、ｐ−シメン（沸点：１７７．１℃）、シクロヘキシルベンゼン（沸点：２３８．９℃）、ｏ−ジエチルベンゼン（沸点：１８３．５℃）、ペンチルベンゼン（沸点：２０５℃）、ドデシルベンゼン（沸点：２８８℃）、ノナン（沸点：１５０．８℃）、デカン（沸点：１７４．２℃）、Ｎ−メチルピロリドン（沸点：２０２℃）、ニトロベンゼン（沸点：２１０．９℃）、スルホラン（沸点：２８５℃）が挙げられる。
【００３９】
これらの化合物の中から、上述の溶解度Ｙ１と溶解度Ｙ２に関する関係式を満たすように選択する。
【００４０】
好ましくは、ヘキサノール、ヘプタノール、シクロヘキサノール、ベンジルアルコール、エチレングリコール、１，４−ブタンジオール、１，５−ペンタンジオール、ジエチレングリコール、ジエチレングリコールエチルメチルエーテル、炭酸エチレン、炭酸プロピレン、ニトロベンゼン、ピロリドン、Ｎ−メチルピロリドン、安息香酸メチル、安息香酸エチル、酢酸ベンジル、３−エトキシプロピオン酸エチル、アセトフェノン、サリチル酸メチル、フタル酸ジメチル、およびスルホランが挙げられる。
【００４１】
第１の溶剤および第２の溶剤を含有する電荷輸送層用塗布液の塗膜を乾燥させて電荷輸送層を形成することで、上記電荷輸送物質と上記結着樹脂の比率が膜厚方向に対して変化し、電荷輸送物質が膜厚方向に対して濃度勾配を有する。本発明者らは、電荷輸送物質が膜厚方向に対して濃度勾配を有する理由を以下のように推測している。
【００４２】
電荷輸送層用塗布液の塗膜を乾燥させる工程において、支持体からの熱が該塗膜の支持体側（電荷発生層との界面側）から伝わることで、塗膜の支持体側付近の溶剤の蒸発が進む。第１の溶剤は、第２の溶剤よりも沸点が低いため、塗膜の支持体側では、加熱により第１の溶剤が優先的に蒸発すると考えられる。本発明では、電荷輸送物質の第１の溶剤に対する溶解度Ｙ１は、電荷輸送物質の第２の溶剤に対する溶解度Ｙ２よりも高いという特徴を有する。したがって、加熱によって第１の溶剤が第２の溶剤より優先的に蒸発すると、塗膜の支持体側において、塗膜中の第１の溶剤の量が第２の溶剤の量に比べて減少することになると考えられる。その結果、溶けきれなくなった電荷輸送物質が塗膜の支持体側に析出すると考えられる。
【００４３】
さらに塗膜の乾燥が進むと、塗膜の固形分濃度が経時的に高まりながら、電荷輸送層が形成されていく。また、乾燥過程にある塗膜中の第１の溶剤の含有比率は徐々に低くなる。その結果、第１の溶剤の含有比率の経時的な減少に伴って、電荷輸送物質が析出していく。この第１の溶剤と第２の溶剤の比率の連続的な変化と、電荷輸送物質の両溶剤に対する溶解度の差を利用することで電荷輸送層中の電荷輸送物質の濃度に勾配を持たせることができると本発明者らは考えている。なお、結着樹脂であるポリカーボネート樹脂、ポリエステル樹脂は、第１の溶剤に対する溶解性と第２の溶剤に対する溶解性の差は、上述の電荷輸送物質の両溶剤に対する溶解性の差よりは比較的小さい。よって、電荷輸送物質の両溶剤に対する溶解度の差により、電荷輸送物質が電荷輸送層の膜厚方向に対して濃度勾配を有している電荷輸送層が形成されていると考えている。
【００４４】
電荷輸送層用塗布液において、第１の溶剤の含有量は、第２の溶剤の含有量よりも多いと、画像流れの抑制と繰り返し使用後の電位安定性とを高いレベルで両立できるため、より好ましい。
【００４５】
〔電荷輸送物質〕
電荷輸送物質は、上記式（２）で示される化合物、上記式（３）で示される化合物である。電荷輸送物質の具体例を以下に示す。
【化７】
2014160239.tif 000009
【００４６】
これらの化合物の中から、上記Ｙ１＞Ｙ２の関係を考慮して、電荷輸送物質は選択される。本発明に用いられる電荷輸送物質は、１種のみの化合物からなっていてもよく、２種以上の化合物からなっていてもよい。
【００４７】
〔結着樹脂〕
結着樹脂は、上記式（１Ａ）で示される構造単位を有するポリカーボネート樹脂および上記式（１Ｂ）で示される構造単位を有するポリエステル樹脂からなる群より選択される少なくとも１種である。
【００４８】
以下に、上記式（１Ａ）で示される構造単位を有するポリカーボネート樹脂の構造単位の具体例を示す。
【化８】
2014160239.tif 000010
【００４９】
これらの中でも、上記式（１−１）、（１−２）、（１−４）、（１−５）のいずれかで示される構造単位が好ましい。また、これらは単独、混合または共重合体として１種または２種以上用いることができる。その共重合形態は、ブロック共重合、ランダム共重合、交互共重合などのいずれの形態であってもよい。
【００５０】
上記式（１Ｂ）で示される構造単位を有するポリエステル樹脂の構造単位の具体例を示す。
【化９】
2014160239.tif 000011
【化１０】
2014160239.tif 000012
【００５１】
これらの中でも、上記式（１−１０）、（１−１１）、（１−１２）、（１−１５）、（１−１６）、（１−１７）、（１−１８）のいずれかで示される構造単位が好ましい。また、これらは単独、混合または共重合体として１種または２種以上用いることができる。その共重合形態は、ブロック共重合、ランダム共重合、交互共重合などのいずれの形態であってもよい。
【００５２】
式（１Ａ）で示される構造単位を有するポリカーボネート樹脂、式（１Ｂ）で示される構造単位を有するポリエステル樹脂は、シロキサン構造を有さない方が好ましい。また、電荷輸送層には、シロキサン構造を有するポリカーボネート樹脂、シロキサン構造を有するポリエステル樹脂を含有しないほうが好ましい。ここで、シロキサン構造とは、シロキサン部分を構成する両端のケイ素原子、およびそれらに結合する基と、該両端のケイ素原子に挟まれた酸素原子、ケイ素原子、およびそれらに結合する基を含む構造である。具体的にいえば、以下に示す式（Ｄ−Ｓ）で示される点線の枠内の構造をいう。式（Ｄ−Ｓ）中、ａは括弧内の繰り返し数を示し、樹脂に対するａの平均値は１以上５００以下である。
【化１１】
2014160239.tif 000013
【００５３】
式（１Ａ）で示される構造単位を有するポリカーボネート樹脂、式（１Ｂ）で示される構造単位を有するポリエステル樹脂は、公知の方法で合成することが出来る。上記ポリカーボネート樹脂は、ホスゲン法やエステル交換法によって合成することが可能である。上記ポリエステル樹脂は、例えば、特開２００７−０４７６５５号公報、および特開２００７−７２２７７号公報に記載の方法で合成することが出来る。上記ポリカーボネート樹脂、ポリエステル樹脂の重量平均分子量としては、２０，０００以上３００，０００以下が好ましく、より好ましくは、５０，０００以上２００，０００以下である。
【００５４】
本発明において、樹脂の重量平均分子量とは、常法に従い、特開２００７−７９５５５号公報に記載の方法により測定されたポリスチレン換算の重量平均分子量である。
【００５５】
電荷輸送層用塗布液には、さらに、１気圧における沸点が３５〜７０℃である化合物を含有させてもよい。上述のように第１の溶剤や第２の溶剤よりも沸点の低い化合物を含有させることにより、電荷輸送層用塗布液の塗膜の乾燥初期において優先的に蒸発し、電荷輸送層の表面付近で熱交換（吸熱）が起こり、樹脂の比率が高まる。これによって、上記式（５）を傾きの範囲内となることができると考えている。１気圧における沸点が３５〜７０℃である化合物として、より好ましくは、アセトン（沸点５６．５℃）、ジエチルエーテル（沸点３５℃）、酢酸メチル（沸点５６．９℃）、テトラヒドロフラン（沸点６６℃）、ジメトキシメタン（沸点４２℃）である。
【００５６】
電荷輸送層には、添加剤を含有させてもよい。例えば、以下の様な化合物（酸化防止剤）が挙げられる。ｔ−Ｂｕは、ｔｅｒｔ−ブチル基を表す。
【化１２】
2014160239.tif 000014
【００５７】
次に、電子写真感光体の構成について説明する。本発明の電子写真感光体は、支持体、該支持体上に形成された電荷発生層、電荷発生層上に形成された電荷輸送層を有し、電荷輸送層が表面層である。電荷輸送層を積層構造としてもよく、この場合、表面側の電荷輸送層が電荷輸送物質の濃度勾配を有する。図２中、（ａ）および（ｂ）は、電子写真感光体の層構成の一例を示す図である。図２の（ａ）および（ｂ）中、１０１は支持体であり、１０２は電荷発生層であり、１０３は電荷輸送層（第１電荷輸送層）であり、１０４は第２電荷輸送層である。
【００５８】
〔支持体〕
支持体としては、導電性を有するもの（導電性支持体）が好ましい。例えば、アルミニウム、アルミニウム合金、ステンレスなどの金属製の支持体を用いることができる。アルミニウムやアルミニウム合金性の支持体の場合は、ＥＤ管、ＥＩ管や、これらを切削、電解複合研磨（電解作用を有する電極と電解質溶液による電解および研磨作用を有する砥石による研磨）、湿式または乾式ホーニング処理した支持体を用いることもできる。また、アルミニウム、アルミニウム合金または酸化インジウム−酸化スズ合金を真空蒸着によって被膜形成された層を有する金属製支持体や樹脂製支持体を用いることもできる。
【００５９】
また、カーボンブラック、酸化スズ粒子、酸化チタン粒子、銀粒子のような導電性粒子を樹脂などに含浸した支持体や、導電性結着樹脂を有するプラスチックを用いることもできる。
【００６０】
支持体の表面は、レーザー光などの散乱による干渉縞の抑制などを目的として、切削処理、粗面化処理、アルマイト処理などを施してもよい。
【００６１】
支持体の表面が導電性を付与するために設けられた層である場合、その層の体積抵抗率は、１×１０１０Ω・ｃｍ以下であることが好ましく、特には１×１０６Ω・ｃｍ以下であることがより好ましい。
【００６２】
電子写真感光体において、支持体上に、レーザー光などの散乱による干渉縞の抑制や、支持体の傷の被覆を目的として導電層を設けてもよい。導電層は、導電性粒子を結着樹脂に分散させた導電層用塗布液の塗膜を乾燥させて形成される層である。
【００６３】
導電性粒子としては、たとえば、カーボンブラック、アセチレンブラックや、アルミニウム、ニッケル、鉄、ニクロム、銅、亜鉛、銀のような金属粉や、導電性酸化スズ、ＩＴＯのような金属酸化物粉体が挙げられる。
【００６４】
結着樹脂としては、例えば、ポリエステル樹脂、ポリカーボネート樹脂、ポリビニルブチラール樹脂、アクリル樹脂、シリコーン樹脂、エポキシ樹脂、メラミン樹脂、ウレタン樹脂、フェノール樹脂、アルキッド樹脂が挙げられる。
【００６５】
導電層用塗布液の溶剤としては、例えば、エーテル系溶剤、アルコール系溶剤、ケトン系溶剤、芳香族炭化水素溶剤などが挙げられる。
【００６６】
導電層の膜厚は、０．２μｍ以上４０μｍ以下であることが好ましく、１μｍ以上３５μｍ以下であることがより好ましく、さらには５μｍ以上３０μｍ以下であることがより好ましい。
【００６７】
支持体または導電層と、電荷発生層との間に下引き層を設けてもよい。下引き層は、結着樹脂を含有する下引き層用塗布液の塗膜を支持体上、または、導電層上に塗布し、塗膜を乾燥または硬化させることによって形成することができる。
【００６８】
下引き層の結着樹脂としては、例えば、ポリアクリル酸類、メチルセルロース、エチルセルロース、ポリアミド樹脂、ポリイミド樹脂、ポリアミドイミド樹脂、ポリアミド酸樹脂、メラミン樹脂、エポキシ樹脂、ポリウレタン樹脂が挙げられる。下引き層に用いられる結着樹脂は熱可塑性樹脂が好ましい。具体的には、熱可塑性のポリアミド樹脂が好ましい。ポリアミド樹脂としては、溶液状態で塗布できるような低結晶性または非結晶性の共重合ナイロンが好ましい。
【００６９】
下引き層の膜厚は、０．０５μｍ以上４０μｍ以下であることが好ましく、より好ましくは０．０５μｍ以上７μｍ以下、さらには０．１μｍ以上２μｍ以下であることがより好ましい。
【００７０】
また、下引き層において電荷（キャリア）の流れが滞らないようにするため、下引き層には、半導電性粒子あるいは電子輸送物質（アクセプターのような電子受容性物質）を含有させてもよい。
【００７１】
〔電荷発生層〕
支持体、導電層または下引き層上には、電荷発生層が形成される。
【００７２】
電子写真感光体に用いられる電荷発生物質としては、例えば、アゾ顔料、フタロシアニン顔料、インジゴ顔料、ペリレン顔料などが挙げられる。本発明に用いられる電荷発生物質は、１種のみの化合物からなっていてもよく、２種以上の化合物からなっていてもよい。電荷発生物質として好ましく用いられる化合物は、高感度である点から、オキシチタニウムフタロシアニン、ヒドロキシガリウムフタロシアニン、クロロガリウムフタロシアニンなどが好ましい。
【００７３】
電荷発生層に用いられる結着樹脂としては、例えば、ポリカーボネート樹脂、ポリエステル樹脂、ブチラール樹脂、ポリビニルアセタール樹脂、アクリル樹脂、酢酸ビニル樹脂、尿素樹脂などが挙げられる。これらの中でも、電荷輸送層用塗布液の塗工性の観点から、ポリカーボネート樹脂およびポリエステル樹脂以外の樹脂が好ましく、特には、ブチラール樹脂がより好ましい。これらの樹脂は単独、混合または共重合体として１種または２種以上用いることができる。
【００７４】
電荷発生層は、電荷発生物質を結着樹脂および溶剤とともに分散して得られる電荷発生層用塗布液の塗膜を形成し、塗膜を乾燥させることによって形成することができる。また、電荷発生層は、電荷発生物質の蒸着膜としてもよい。
【００７５】
分散方法としては、たとえば、ホモジナイザー、超音波、ボールミル、サンドミル、アトライター、ロールミルを用いた方法が挙げられる。
【００７６】
電荷発生物質と結着樹脂との割合は、１：１０〜１０：１（質量比）の範囲が好ましく、特には１：１〜３：１（質量比）の範囲がより好ましい。
【００７７】
電荷発生層用塗布液に用いられる溶剤は、例えば、アルコール系溶剤、スルホキシド系溶剤、ケトン系溶剤、エーテル系溶剤、エステル系溶剤または芳香族炭化水素溶剤などが挙げられる。
【００７８】
電荷発生層の膜厚は、５μｍ以下であることが好ましく、０．１μｍ以上２μｍ以下であることがより好ましい。
【００７９】
また、電荷発生層には、種々の増感剤、酸化防止剤、紫外線吸収剤、可塑剤などを必要に応じて添加することもできる。また、電荷発生層において電荷（キャリア）の流れが滞らないようにするために、電荷発生層には、電子輸送物質（アクセプターのような電子受容性物質）を含有させてもよい。
【００８０】
〔電荷輸送層〕
電荷発生層上には、電荷輸送層が設けられる。
【００８１】
電荷輸送層は、上記電荷輸送物質および上記結着樹脂を含有する。電荷輸送層を形成するための電荷輸送層用塗布液中には、上記電荷輸送物質、上記結着樹脂に加えて、上記第１の溶剤および上記第２の溶剤を含有する。
【００８２】
電荷輸送物質と結着樹脂との割合は、３：１０〜２０：１０（質量比）の範囲が好ましく、５：１０〜１５：１０（質量比）の範囲がより好ましい。
【００８３】
電荷輸送層の膜厚は、５μｍ以上５０μｍ以下であることが好ましく、１０μｍ以上３５μｍ以下であることがより好ましく、１０μｍ以上２０μｍ以下がより好ましい。
【００８４】
電子写真感光体の各層には、各種添加剤を添加することができる。添加剤としては、例えば、酸化防止剤、紫外線吸収剤、耐光安定剤のような劣化防止剤や、有機微粒子、無機微粒子などの微粒子が挙げられる。劣化防止剤としては、例えば、ヒンダードフェノール系酸化防止剤、ヒンダードアミン系耐光安定剤、硫黄原子含有酸化防止剤、リン原子含有酸化防止剤が挙げられる。有機微粒子としては、例えば、フッ素原子含有樹脂粒子、ポリスチレン微粒子、ポリエチレン樹脂粒子のような高分子樹脂粒子が挙げられる。無機微粒子としては、例えば、シリカ、アルミナのような金属酸化物が挙げられる。
【００８５】
上記各層の塗布液を塗布する際には、浸漬塗布法（浸漬コーティング法）、スプレーコーティング法、スピンナーコーティング法、ローラーコーティング法、マイヤーバーコーティング法、ブレードコーティング法などの塗布方法を用いることができる。なかでも浸漬塗布法が好ましい。
【００８６】
各層の乾燥温度としては、６０℃以上１５０℃以下で乾燥されることが好ましい。電荷輸送層の乾燥温度としては、特には１００℃以上１４０℃以下が好ましい。また、乾燥時間としては、１０〜６０分間が好ましく、２０〜６０分間がより好ましい。
【００８７】
〔電子写真装置〕
図１に、本発明の電子写真感光体を有するプロセスカートリッジを備えた電子写真装置の概略構成の一例を示す。
【００８８】
図１において、１は円筒状の電子写真感光体であり、軸２を中心に矢印方向に所定の周速度で回転駆動される。回転駆動される電子写真感光体１の表面は、帯電手段（一次帯電手段：帯電ローラーなど）３により、正または負の所定電位に均一に帯電される。次いで、スリット露光やレーザービーム走査露光などの露光手段（不図示）から出力される目的の画像情報の時系列電気デジタル画像信号に対応して強度変調された露光光（画像露光光）４を受ける。こうして電子写真感光体１の表面に、目的の画像に対応した静電潜像が順次形成されていく。
【００８９】
電子写真感光体１の表面に形成された静電潜像は、現像手段５の現像剤に含まれるトナーで反転現像により現像されてトナー像となる。次いで、電子写真感光体１の表面に形成担持されているトナー像が、転写手段（転写ローラーなど）６からの転写バイアスによって、転写材（紙など）Ｐに順次転写されていく。なお、転写材Ｐは、転写材供給手段（不図示）から電子写真感光体１と転写手段６との間（当接部）に電子写真感光体１の回転と同期して取り出されて給送される。また、転写手段６には、バイアス電源（不図示）からトナーの保有電荷とは逆極性のバイアス電圧が印加される。
【００９０】
トナー像の転写を受けた転写材Ｐは、電子写真感光体１の表面から分離されて定着手段８へ導入されてトナー像の定着処理を受けることにより画像形成物（プリント、コピー）として装置外へプリントアウトされる。
【００９１】
トナー像転写後の電子写真感光体１の表面は、クリーニング手段（クリーニングブレードなど）７によって転写残りの現像剤（転写残トナー）の除去を受けて清浄面化される。次いで、前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００９２】
上記の電子写真感光体１、帯電手段３、現像手段５、転写手段６およびクリーニング手段７などの構成要素の中から複数のものを選択し、これらを容器に納めてプロセスカートリッジとして一体に支持して構成してもよい。そして、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化する。そして、電子写真装置本体のレールなどの案内手段１０を用いて電子写真装置本体に着脱自在なプロセスカートリッジ９としている。
【実施例】
【００９３】
以下に、具体的な実施例を挙げて本発明をさらに詳細に説明する。ただし、本発明はこれらに限定されるものではない。なお、実施例中の「部」は「質量部」を意味する。
【００９４】
〔実施例１〕
直径２４ｍｍ、長さ２５７ｍｍのアルミニウムシリンダーを支持体（導電性支持体）とした。
次に、ＳｎＯ２コート処理硫酸バリウム（導電性粒子）１０部、酸化チタン（抵抗調節用顔料）２部、フェノール樹脂（結着樹脂）６部、シリコーンオイル（レベリング剤）０．００１部およびメタノール４部／メトキシプロパノール１６部の混合溶剤を用いて導電層用塗布液を調製した。この導電層用塗布液を支持体上に浸漬塗布し、得られた塗膜を３０分間１４０℃で硬化（熱硬化）させることによって、膜厚が２５μｍの導電層を形成した。
【００９５】
次に、Ｎ−メトキシメチル化ナイロン３部および共重合ナイロン３部をメタノール６５部およびｎ−ブタノール３０部の混合溶剤に溶解させることによって、下引き層用塗布液を調製した。この下引き層用塗布液を導電層上に浸漬塗布し、得られた塗膜を１０分間１００℃で乾燥させることによって、膜厚が０．７μｍの下引き層を形成した。
【００９６】
次に、ＣｕＫα特性Ｘ線回折におけるブラッグ角２θ±０．２°の７．５°、９．９°、１６．３°、１８．６°、２５．１°および２８．３°に強いピークを有する結晶形のヒドロキシガリウムフタロシアニン結晶（電荷発生物質）１０部を、シクロヘキサノン２５０部にポリビニルブチラール樹脂（商品名：エスレックＢＸ−１  積水化学工業（株）製）５部を溶解させた液に加えた。これを、直径１ｍｍのガラスビーズを用いたサンドミル装置で２３±３℃雰囲気下１時間分散した。分散後、酢酸エチル２５０部を加えることによって、電荷発生層用塗布液を調製した。この電荷発生層用塗布液を下引き層上に浸漬塗布し、得られた塗膜を１０分間１００℃で乾燥させることによって、膜厚が０．２２μｍの電荷発生層を形成した。
【００９７】
次に、電荷輸送物質として、上記式（ＣＴＭ−２）で示される化合物９．８部、上記式（１−１８）で示される構造単位を有するポリエステル樹脂Ａ（重量平均分子量５５０００）１２．２部を、ｏ−キシレン（沸点１４４℃）８０部、シクロヘキサノン（沸点１５５．６℃）２０部の混合溶媒に溶解させることによって電荷輸送層塗布液を調製した。電荷輸送層用塗布液を電荷発生層上に浸漬塗布し、得られた塗膜を６０分１３０℃で乾燥させることによって、膜厚２０μｍの電荷輸送層（表面層）を形成した。
なお、ＣＴＭ−２のｏ−キシレン１００ｇに対する溶解度Ｙ１は１６ｇ、ＣＴＭ−２のシクロヘキサノン１００ｇに対する溶解度Ｙ２は１２ｇであり、上記式（６）を満足する。
このようにして、支持体、導電層、下引き層、電荷発生層、電荷輸送層をこの順に有し、電荷輸送層が表面層である電子写真感光体を製造した。
【００９８】
〔電荷輸送層における電荷輸送物質の濃度勾配の測定〕
上述のようにして製造した電子写真感光体を、ウルトラミクロトームにて膜厚方向に対して斜めに切断し、得られた斜面についてμＡＴＲ法による赤外分光法（ＩＲ）測定を行った。ＩＲスペクトルの測定には、パーキンエルマー社製ＦＴ−ＩＲを用い、ＡＴＲ結晶はＧｅで測定ピッチは約８０μｍ、積算は２５６回行った。得られたスペクトルより、電荷輸送層に用いた電荷輸送物質と樹脂との種類に適した以下に示す吸収帯を選択し、これらの強度比から電荷輸送物質と樹脂との質量比の変化を観察した。定量方法については、既知の標準試料による検量線法にて行った。結果を表２に示す。
（ＣＴＭ１）  １５９０ｃｍ−１
（ＣＴＭ２）  １４８６ｃｍ−１
（ＣＴＭ３）  １４９１ｃｍ−１
（ＣＴＭ４）  １４８８ｃｍ−１
（ＣＴＭ６）  １４９３ｃｍ−１
式（１−４）で示される構造単位を有するポリエステル樹脂Ａ  １７７５ｃｍ−１
式（１−１０）で示される構造単位を有するポリエステル樹脂Ａ  １７３８ｃｍ−１
式（１−１８）で示される構造単位を有するポリエステル樹脂Ａ    １７３４ｃｍ−１
【００９９】
次に製造した電子写真感光体の評価について説明する。
〔画像流れの評価］
製造した電子写真感光体を、ヒューレットパッカード製ＬＢＰ「カラーレーザージェット３８００」のシアントナー用プロセスカートリッジに装着した。尚、カラーレーザージェット３８００本体の排気ファンは取り外し、風路をふさいだ。また、プロセススピードを１８０ｍｍ／ｓｅｃになるように改造した。
このように改造した評価装置を用い、温度３３℃湿度９０％ＲＨ環境下で連続して繰り返し通紙試験を行った。画像はフルカラーのＥ文字画像（各色４％印字）を５０００枚連続印字とし、通紙用の紙は填料にタルクを含有したものを、予め上記環境下で２４時間包装紙を開封して放置し、水分を吸湿させた紙を使用した。画像流れの判断としては連続通紙フルカラーＥ文字を評価し、５０００枚連続印字直後および、２０時間放置後での画像流れの度合いを評価した。画像流れの指標は以下にて行った。本発明において、ランクＡ、Ｂ、Ｃが本発明の効果が得られているレベルであり、その中でもランクＡは優れているレベルであると判断した。一方、ランクＤ、Ｅは本発明の効果が得られていないレベルと判断した。評価結果を表２に示す。
Ａ：画像流れは発生していない
Ｂ：軽微に画像流れが発生しているが、Ｅ文字に大きな影響ない
Ｃ：画像流れが発生しているが、Ｅ文字であることは判別できる
Ｄ：画像流れが発生し、Ｅ文字なのか判別できない
Ｅ：画像流れが発生し、Ｅ文字がほとんど消えている
【０１００】
〔電位変動の評価〕
上記のように改造した評価装置を用い、温度１５℃、湿度１０％ＲＨ環境下で、連続して繰り返し通紙試験を行った。電子写真感光体の表面電位（暗部電位および明部電位）の測定は、電子写真感光体の端部から１３０ｍｍの位置に電位測定用プローブが位置するように固定された冶具と現像器とを交換して、現像器位置で行った。電子写真感光体の非露光部の暗部電位（ＶＤ）が−６００Ｖとなるように設定し、レーザー光を照射して暗部電位（ＶＤ）から光減衰させた明部電位（ＶＬ１）を測定した。また、Ａ４サイズの普通紙を用い、連続してベタ黒画像出力を１００００枚行って、再び明部電位（ＶＬ２）を測定し、１００００枚の画像出力前後での明部電位の変動量（ΔＶＬ＝｜ＶＬ１−ＶＬ２｜）を評価した。結果を表２に示す。
【０１０１】
〔実施例２〜６〕
実施例１において、式（ＣＴＭ−２）で示される電荷輸送物質、式（１−１８）で示される構造単位を有するポリエステル樹脂Ａ、ｏ−キシレン、を表１に示すように変更した以外は、実施例１と同様にして電子写真感光体を製造した。評価結果を表２に示す。なお、それぞれの溶解度Ｙ１（ｇ）、溶解度Ｙ２（ｇ）は表１に示す。
【０１０２】
〔実施例７〜９〕
実施例１において、ｏ−キシレン８０部を６０部に変更し、さらにテトラヒドロフラン２０部を加え、第２の溶剤を表１に示すように変更した以外は実施例１と同様に電子写真感光体を製造した。評価結果を表２に示す。なお、それぞれの溶解度Ｙ１（ｇ）、溶解度Ｙ２（ｇ）は表１に示す。
【０１０３】
〔実施例１０〜１２〕
実施例７において、ＣＴＭ−２をＣＴＭ−３に変更し、第２の溶剤を表１に示すように変更した以外は実施例７と同様に電子写真感光体を製造した。評価結果を表２に示す。なお、それぞれの溶解度Ｙ１（ｇ）、溶解度Ｙ２（ｇ）は表１に示す。
【０１０４】
【表１】
2014160239.tif 000015
【０１０５】
〔実施例１３〕
電荷発生層の形成までは実施例１と同様に行った。次に、電荷輸送物質としてＣＴＭ−２を１３部、上記式（１−１８）で示される構造単位を有するポリエステル樹脂を９部、ｏ−キシレン１００部を混合した電荷輸送層用塗布液を電荷発生層上に浸漬塗布して塗膜を形成した。得られた塗膜を自然乾燥して膜厚１０μｍの第１の電荷輸送層を形成した。
次に上記式（１−１８）で示される構造単位を有するポリエステル樹脂を２２部、ｏ−キシレン１００部を混合した電荷輸送層用塗布液を上記第１の電荷輸送層上に浸漬塗布して塗膜を形成した。得られた塗膜を自然乾燥して膜厚１０μｍの第２の電荷輸送層を形成した。
更に、１３０℃、２０分間のアニーリング処理を行い、第１の電荷輸送層と第２の電荷輸送層の界面をなくして１層とする電荷輸送層を形成し、電子写真感光体を製造した。評価結果を表２に示す。
【０１０６】
〔実施例１４〕
実施例１３において電荷輸送物質をＣＴＭ−３に変更した以外は、実施例１３と同様にして電子写真感光体を製造した。評価結果を表２に示す。
【０１０７】
【表２】
2014160239.tif 000016
【０１０８】
〔比較例１〕
実施例１において、ｏ−キシレン８０部を１００部に変更し、シクロヘキサノンを加えなかった以外は実施例１と同様に電子写真感光体を製造した。評価結果を表３に示す。
【０１０９】
〔比較例２〕
実施例３において、ｏ−キシレン８０部を１００部に変更し、シクロヘキサノンを加えなかった以外は実施例３と同様に電子写真感光体を製造した。評価結果を表３に示す。
【０１１０】
〔比較例３〕
実施例４において、ｏ−キシレン８０部を１００部に変更し、シクロヘキサノンを加えなかった以外は実施例４と同様に電子写真感光体を製造した。評価結果を表３に示す。
【０１１１】
〔比較例４〕
実施例６において、ｏ−キシレン８０部を１００部に変更し、シクロヘキサノンを加えなかった以外は実施例６と同様に電子写真感光体を製造した。評価結果を表３に示す。
【０１１２】
〔比較例５〕
実施例１において、ＣＴＭ−２を下記式で表されるＣＴＭ−１に変更した以外は実施例１と同様に電子写真感光体を製造した。評価結果を表３に示す。
【０１１３】
【化１３】
2014160239.tif 000017
【０１１４】
【表３】
2014160239.tif 000018
【０１１５】
表２および３中、「（ＸPm+1−ＸPm）／（ｍＴ／５−（ｍ−１）Ｔ／５）」は、ｍ＝１での値（上記式（５−１））をＰ２−Ｐ１の欄に示す。ｍ＝２での値（上記式（５−２））をＰ３−Ｐ２の欄に示す。ｍ＝３での値（上記式（５−３））をＰ４−Ｐ３の欄に示す。ｍ＝４での値（上記式（５−４））をＰ５−Ｐ４の欄に示す。
【０１１６】
実施例１〜１４から、本発明の電子写真感光体であれば高温湿度環境下での画像流れと低温低湿下の電位変動の抑制が両立されていることが分かる。
【符号の説明】
【０１１７】
１  電子写真感光体
２  軸
３  帯電手段
４  露光光
５  現像手段
６  転写手段
７  クリーニング手段
８  定着手段
９  プロセスカートリッジ
１０  案内手段
Ｐ  転写材  
１０１  支持体
１０２  電荷発生層
１０３  電荷輸送層（第１電荷輸送層）
１０４  第２電荷輸送層
【図１】
2014160239.tif 000023
【図２】
2014160239.tif 000024
【図３】
2014160239.tif 000025
【図４】
2014160239.tif 000026